(57)【要約】【課題】二次接着層の形成材料としてＥＥＡ等の低コスト材料を用いつつ、その二次層の一次層に対する接着強度を高めて膨れや剥がれによる防水性能の劣化を抑制し床版の供用耐久性を顕著に向上できるようにする。【解決手段】床版１上に、湿潤面接着層２と２液混合速硬化型液状樹脂による防水層３とウレタン系樹脂接着剤による一次接着層４Ａとを順次形成した後、一次接着層４Ａ上に粉粒状又はペレット状熱溶融接着剤６を散布し、その上に加熱アスファルト舗装体５を舗設して該加熱アスファルト舗装体５の熱で熱溶融接着剤６を溶融流動させて一次接着層４Ａとアスファルト表層舗装体５の間に二次接着層４Ｂを形成する防水舗装施工法において、ウレタン系樹脂接着剤として、ブタジエン変性ポリオールを含有させたものを使用する。【選択図】　　　図５
2004092374.tif 000002
【特許請求の範囲】
【請求項１】
床版上に速硬化型液状樹脂を塗布して防水層を形成する工程と、この防水層上にウレタン系樹脂接着剤を塗布して一次接着層を形成する工程と、この一次接着層上に粉粒状又はペレット状の熱溶融接着剤を散布する工程と、この粉粒状又はペレット状の熱溶融接着剤上に加熱アスファルト舗装体を舗設して該加熱アスファルト舗装体の熱で上記粉粒状又はペレット状の熱溶融接着剤を溶融流動させて上記一次接着層とアスファルト舗装体との間に両者が互いに接着される二次接着層を形成する工程とを有する床版の防水舗装施工法であって、上記一次接着層を形成するウレタン系樹脂接着剤として、ブタジエン変性ポリオールを含有したものを使用することを特徴とする床版の防水舗装施工法。
【請求項２】
床版上に速硬化型液状樹脂を塗布して防水層を形成する前工程として、床版上に常温硬化型液状樹脂を塗布して接着層を形成する工程を有する請求項１に記載の床版の防水舗装施工法。
【請求項３】
床版上に速硬化型のウレタン樹脂若しくはウレア樹脂又はウレアウレタン樹脂を塗布して一次防水層を形成する工程と、この一次防水層上に粉粒状又はペレット状の熱溶融防水接着剤を散布する工程と、この粉粒状又はペレット状の熱溶融防水接着剤上に加熱アスファルト舗装体を舗設して該加熱アスファルト舗装体の熱で上記粉粒状又はペレット状の熱溶融防水接着剤を溶融流動させて上記一次防水層とアスファルト舗装体との間に両者が互いに接着される二次防水接着層を形成する工程とを有する床版の防水舗装施工法であって、
上記一次防水層を形成するウレタン樹脂若しくはウレア樹脂又はウレアウレタン樹脂として、ブタジエン変性ポリオールを含有したものを使用することを特徴とする床版の防水舗装施工法。
【請求項４】
床版上に速硬化型のウレタン樹脂若しくはウレア樹脂又はウレアウレタン樹脂を塗布して一次防水層を形成する前工程として、床版上に常温硬化型液状樹脂を塗布して接着層を形成する工程を有する請求項３に記載の床版の防水舗装施工法。
【請求項５】
上記粉粒状又はペレット状の熱溶融接着剤として、ポリウレタン系、ポリオレフィン系、ポリエステル系、ポリアミド系、ゴエチレンエチルアクリレート、エチレンビニルアセテート、スチレンブチレンエラストマーの中から選択された一種又は複数種を使用する請求項１または２に記載の床版の防水舗装施工法。
【請求項６】
床版上に速硬化型液状樹脂を塗布して形成された防水層と、この防水層上にウレタン系樹脂接着剤を塗布して形成された一次接着層と、この一次接着層上に粉粒状又はペレット状の熱溶融接着剤を散布して形成される二次接着層と、この二次接着層上に舗設された加熱アスファルト舗装体とからなり、上記一次接着層とアスファルト表層舗装体とは、一次接着層上に散布された粉粒状又はペレット状の熱溶融接着剤が加熱アスファルト舗装体の熱で溶融流動されて形成される二次接着層により相互に接着されている床版の防水舗装構造であって、
上記一次接着層を形成するウレタン系樹脂接着剤には、ブタジエン変性ポリオールが含有されていることを特徴とする床版の防水舗装構造。
【請求項７】
床版上に常温硬化型液状樹脂を塗布して形成された接着層と、この接着層上に速硬化型のウレタン樹脂若しくはウレア樹脂又はウレアウレタン樹脂を塗布して形成された一次防水層と、この一次防水層上に粉粒状又はペレット状の熱溶融防水接着剤を散布して形成される二次防水接着層と、この二次防水接着層上に舗設された加熱アスファルト舗装体とからなり、上記一次防水層とアスファルト舗装体とは、一次防水層上に散布された粉粒状又はペレット状の熱溶融防水接着剤が加熱アスファルト舗装体の熱で溶融流動させて形成される二次防水接着層により相互に接着されている床版の防水舗装構造であって、
上記一次防水層を形成するウレタン樹脂若しくはウレア樹脂又はウレアウレタン樹脂には、ブタジエン変性ポリオールが含有されていることを特徴とする床版の防水舗装構造。
【請求項８】
上記粉粒状又はペレット状の熱溶融接着剤は、ポリウレタン系、ポリオレフィン系、ポリエステル系、ポリアミド系、エチレンエチルアクリレート、エチレンビニルアセテート、スチレンブチレンエラストマーの中から選択された一種又は複数種を使用してなるものである請求項６または７に記載の床版の防水舗装構造。
【発明の詳細な説明】
【０００１】
【発明の属する技術分野】
本発明は、主として橋梁の鉄筋入りコンクリート製床版や鋼床版等のように、施工用車両等の走行に伴う衝撃荷重や繰り返し応力、さらには雨水浸透による腐食などから床版を保護してその供用耐久性を長期に亘り維持することが要求されているような床版の防水舗装施工法及びその構造に関するものである。
【０００２】
【従来の技術】
橋梁等の床版の防水舗装施工法として、従来一般には、床版上にゴム系防水シートを熱溶融接着し、この防水シート上にアスファルト表層舗装体を舗設するシート防水舗装施工法あるいは床版上にゴム溶剤型塗料を塗布して防水性塗膜を形成し、この塗膜上にアスファルト表層舗装体を舗設する塗膜防水舗装施工法が主流であった。
【０００３】
しかし、上記した従来一般のシート防水舗装施工法では、床版と防水シートの間に膨れ等の欠陥が発生したり、施工効率の悪さから一日の施工面積が制約される等の多くの難点があり、また、塗膜防水舗装施工法では、塗布及び養生を数回繰り返すことが必要で施工効率が非常に悪いだけでなく、塗膜による防水層に膨れ等の欠陥が発生し易い等の難点があり、いずれの施工法も施工性及び防水面での信頼性、さらには交通車両の走行に伴う衝撃荷重や繰り返し応力に対する耐応強度に欠け、供用耐久性の長期維持という要求を達成することができず、短期間の供用サイクルで全面的に補修しなければならないという問題があった。
【０００４】
このような多くの問題を有する従来一般の床版の防水舗装施工法に代わるものとして、従来、床版上に防水層を形成し、この防水層上に、ビーズ、ペレット、ピレット、チップ等の各種形状を持つ熱可塑性樹脂粒子を散布したのち、この熱可塑性粒子上に加熱アスファルト舗装体を舗設することにより、該加熱アスファルト舗装体の熱で可塑性樹脂粒子を溶融し流動させて上記防水層とアスファルト舗装体とを接着する接着層を形成させる床版の防水舗装施工法が提案されている（例えば特許文献１）。
【０００５】
【特許文献１】
特開平３−９３９０４号公報
【０００６】
上記した従来の床版の防水舗装施工法によれば、軽量で施工が非常に容易であり、かつ、常温で安全に取扱える熱可塑性樹脂粒子を防水層上に散布し、その上に加熱アスファルト舗装体を施すだけでよいから、所定の防水舗装を効率よく施工することができる。また、アスファルト舗装体の熱で溶融された熱可塑性樹脂がアスファルト舗装体の隙間部及び防水層の損傷部に隙間なく浸透し充填するアンカー効果により、防水層とアスファルト舗装体との接着性の向上が図れて膨れ等の欠陥の発生を防止できるとともに、防水層をシームレスなものとして優れた防水性能を確保し雨水浸透による床版の腐食等を防止できる。さらに、施工時における重機等の施工車両の通行に際して防水層にかかる荷重を熱可塑性樹脂粒子により分散させて防水層の損傷、破壊を抑制でき橋梁等の床版の供用耐久性の長期維持を達成することができるという利点を有している。
【０００７】
ところで、上記のごとき利点を有する従来の床版の防水舗装施工法において、防水層とアスファルト舗装体とを接着する接着層を形成するための粉粒状又はペレット状の熱溶融接着剤としては、繰り返し衝撃性の他に材料コストの面及び接着性と防水性の面からポリウレタン系、ポリオレフィン系、ポリエステル系、ポリアミド系、エチレンエチルアクリレート（ＥＥＡ）、エチレンビニルアセテート（ＥＶＡ）、スチレンブチレンエラストマー（ＳＢＳ）の中から選択された一種又は複数種のものが使用されるが、このようなＥＥＡ，ＥＶＡ，ＳＢＳを使用した場合は、溶融流動して形成される接着層の防水層に対する接着強度が不十分であり、そのため、舗装体として使用する時に繰り返し加わる引張負荷やせん断負荷あるいはそれらの合成負荷によって層間に膨れや剥がれが発生しやすい。したがって、耐衝撃性及び防水性に優れた材料を用いる割に、防水性能が比較的短期間のうちに劣化されて橋梁等の床版の供用耐久性を一段と向上するには改善の余地が残されていた。
【０００８】
本発明は上記実情に鑑みてなされたもので、接着層の形成材料としてＥＥＡ等の低コストで防水性に優れた材料を用いつつ、その接着層の防水層に対する接着強度を高めて膨れや剥がれによる防水性能の劣化を抑制して床版の供用耐久性を顕著に向上することができる床版の防水舗装施工法及びその構造を提供することを目的としている。
【０００９】
【課題を解決するための手段】
上記目的を達成するために、本発明の請求項１に係る床版の防水舗装施工法は、床版上に速硬化型液状樹脂を塗布して防水層を形成する工程と、この防水層上にウレタン系樹脂接着剤を塗布して一次接着層を形成する工程と、この一次接着層上に粉粒状又はペレット状の熱溶融接着剤を散布する工程と、この粉粒状又はペレット状の熱溶融接着剤上に加熱アスファルト舗装体を舗設して該加熱アスファルト舗装体の熱で上記粉粒状又はペレット状の熱溶融接着剤を溶融流動させて上記一次接着層とアスファルト舗装体との間に両者が互いに接着される二次接着層を形成する工程とを有する床版の防水舗装施工法であって、上記一次接着層を形成するウレタン系樹脂接着剤として、ブタジエン変性ポリオールを含有したものを使用することを特徴とし、請求項３に係る床版の防水舗装施工法は、床版上に速硬化型のウレタン樹脂若しくはウレア樹脂又はウレアウレタン樹脂を塗布して一次防水層を形成する工程と、この一次防水層上に粉粒状又はペレット状の熱溶融防水接着剤を散布する工程と、この粉粒状又はペレット状の熱溶融防水接着剤上に加熱アスファルト舗装体を舗設して該加熱アスファルト舗装体の熱で上記粉粒状又はペレット状の熱溶融防水接着剤を溶融流動させて上記一次防水層とアスファルト舗装体との間に両者が互いに接着される二次防水接着層を形成する工程とを有する床版の防水舗装施工法であって、上記一次防水層を形成するウレタン樹脂若しくはウレア樹脂又はウレアウレタン樹脂として、ブタジエン変性ポリオールを含有したものを使用することを特徴とする。
【００１０】
上記と同様な目的を達成するために、本発明の請求項６に係る床版の防水舗装構造は、床版上に速硬化型液状樹脂を塗布して形成された防水層と、この防水層上にウレタン系樹脂接着剤を塗布して形成された一次接着層と、この一次接着層上に粉粒状又はペレット状の熱溶融接着剤を散布して形成される二次接着層と、この二次接着層上に舗設された加熱アスファルト舗装体とからなり、上記一次接着層とアスファルト表層舗装体とは、一次接着層上に散布された粉粒状又はペレット状の熱溶融接着剤が加熱アスファルト舗装体の熱で溶融流動されて形成される二次接着層により相互に接着されている床版の防水舗装構造であって、上記一次接着層を形成するウレタン系樹脂接着剤には、ブタジエン変性ポリオールが含有されていることを特徴とし、請求項７に係る床版の防水舗装構造は、床版上に常温硬化型液状樹脂を塗布して形成された接着層と、この接着層上に速硬化型のウレタン樹脂若しくはウレア樹脂又はウレアウレタン樹脂を塗布して形成された一次防水層と、この一次防水層上に粉粒状又はペレット状の熱溶融防水接着剤を散布して形成される二次防水接着層と、この二次防水接着層上に舗設された加熱アスファルト舗装体とからなり、上記一次防水層とアスファルト舗装体とは、一次防水層上に散布された粉粒状又はペレット状の熱溶融防水接着剤が加熱アスファルト舗装体の熱で溶融流動させて形成される二次防水接着層により相互に接着されている床版の防水舗装構造であって、上記一次防水層を形成するウレタン樹脂若しくはウレア樹脂又はウレアウレタン樹脂には、ブタジエン変性ポリオールが含有されていることを特徴とする。
【００１１】
上記請求項１及び３に記載の本発明に係る床版の防水舗装施工法並びに請求項６及び７に記載の本発明に係る床版の防水舗装構造によれば、一次接着層を形成するウレタン系樹脂接着剤や一次防水層を形成するウレタン樹脂若しくはウレア樹脂又はウレアウレタン樹脂として、ブタジエン変性ポリオールを含有したものを使用することによって、この一次接着層や一次防水層上に散布されアスファルト舗装体の熱で溶融流動されて二次接着層や二次防水接着層を形成するための粉粒状又はペレット状の熱溶融接着剤として、繰り返し衝撃性に優れている他に材料コストが安く、かつ、接着性と防水性に優れたＥＥＡ，ＥＶＡ，ＳＢＳの中から選択されたものを使用しながらも、溶融流動により形成された二次接着層や二次防水接着層を一次接着層や一次防水層に強力に接着させて上下両層の接着強度を非常に大きくすることができる。これによって、舗装体として使用する時、引張負荷やせん断負荷あるいはそれらの合成負荷が繰り返し加わったとしても一次と二次の層間に膨れや剥がれが発生することに伴う防水性能の劣化を抑制して、耐衝撃性能と相俟って防水舗装床版の供用耐久性の顕著な向上を図ることが可能である。
【００１２】
以下、本発明において使用される材料について詳細に説明する。
請求項２及び請求項４のように、床版上に塗布して接着層を形成する常温硬化型液状樹脂としては、ウレタン系、エポキシ系、ＭＭＡ系、エピスルフィド系のものが用いられる。その中でもＮＣＯ％：５〜３５％の芳香族イソシアネートを用いたウレタン樹脂の使用が好ましく、また、その接着層は乾燥面であってもよいが、湿潤面であることが望ましい。
【００１３】
防水層や一次防水層を形成する速硬化型液状樹脂としては、ウレタン樹脂、ウレア樹脂、ウレアウレタン樹脂のいずれかを主剤とし、これに硬化剤を混合した２液混合型のものが好ましい。なお、請求項３及び請求項７でいう一次防水層を形成するウレタン樹脂若しくはウレア樹脂又はウレアウレタン樹脂の主剤には、分子量５００〜５０００のブタジエン変性ポリオールが含有されている。
【００１４】
ここで、主剤となる樹脂は、４−４−ジフェニルメタンジイソシアネート、ポリフェニルメチレンポリイソシアネート、カルボジイミド変性ジフェニルメタンジイサシアネート等のポリイソシアネート化合物または４−４−ジフェニルメタンジイソシアネートとポリオールとの反応物であるイソシアネート基末端プレポリマーが好ましく、また、硬化剤は、ポリエーテル系ポリオールと芳香族ポリアミンを混合した変性品が好ましい。
【００１５】
上記のような主剤及び硬化剤を使用する２液混合可速硬化型液状樹脂は、引張伸度が１００％以上、好ましくは３００％以上となり、塗布後の硬化速度は３時間以内、好ましくは１時間以内になるという特長を有している。
【００１６】
防水層の上に請求項１及び請求項６でいう一次接着層を形成するウレタン系樹脂接着剤としては、ウレタン変性エポキシ樹脂又は１液型もしくは２液型のウレタン樹脂が使用され、この一次接着層を形成するウレタン系樹脂接着剤には、分子量５００〜５０００のブタジエン変性ポリオールが含有されている。
【００１７】
また、請求項１でいう一次接着層や請求項３でいう一次防水層上に散布され、アスファルト舗装材の舗設時に該加熱アスファルト舗装体の熱で溶融流動されて二次接着層や二次防水接着層を形成する粉粒状又はペレット状の熱溶融接着剤としては、ポリウレタン系、ポリオレフィン系、ポリエステル系、ポリアミド系、ＥＥＡ，ＥＶＡ，ＳＢＳの中から選択された一種又は複数種で、融点が５０℃以上、引張伸度が１００％以上、好ましくは３００％以上の繰り返し衝撃性に優れた材料を使用することが望ましい。
【００１８】
【発明の実施の形態】
以下、本発明の実施の形態を図面にもとづいて説明する。
図１は本発明の請求項１，２に係る床版の防水舗装施工法により完工された請求項６に係る床版の防水舗装構造を示す要部の縦断面図であり、橋梁等の鉄筋入りコンクリート製又は鋼製の床版１上には、０．０５〜１ｍｍ、好ましくは０．１〜０．５ｍｍ厚さの湿潤面接着層２が施されており、この湿潤接着層２上に、２液混合可撓性速硬化型液状樹脂を塗布して０．５〜５ｍｍ、好ましくは１．５〜３．５ｍｍ厚さの防水層３が形成されている。この防水層３の上には、ウレタン系樹脂接着剤により形成される一次接着層４Ａ及び粉粒状又はペレット状の熱溶融接着剤の溶融流動により形成される二次接着層４Ｂからなり、０．５〜２ｍｍ、好ましくは１〜１．５ｍｍ厚さの舗装接着層４が形成されており、この舗装接着層４上に加熱アスファルト舗装体５を舗設することで、該加熱アスファルト舗装体５と防水層３とが舗装接着層４により接着されている。なお、上記接着層２は、湿潤面であることが望ましいが、乾燥面であってもよい。
【００１９】
次に、上記構成を持つ床版の防水舗装構造の施工法について工程順に詳しく説明する。
床版１上に、図２に示すように、既述した常温硬化型液状樹脂を、０．０５〜０．３ｋｇ／ｍ２　、好ましくは０．１〜０．２ｋｇ／ｍ２　塗布して上記湿潤面接着層２を床版１上に形成する。
その湿潤面接着層２が硬化する３０分位の養生時間経過後に、該湿潤面接着層２上に、図３に示すように、既述した主剤と硬化剤との２液混合可撓性速硬化型液状樹脂を、０．５〜５．０ｋｇ／ｍ２　、好ましくは１．５〜３．５ｋｇ／ｍ２
塗布又はスプレーして上記防水層３を形成する。
【００２０】
次に、防水層３が硬化する３０分程度の養生時間経過後に、該防水層３上に、図４に示すように、既述したようなブタジエン変性ポリオールが含有されたウレタン系樹脂接着剤を、０．１〜０．３ｋｇ／ｍ２　、好ましくは０．２ｋｇ／ｍ２
塗布して一次接着層４Ａを形成する。
この一次接着層４Ａの形成後直ちに、該一次接着層４Ａ上に、図５に示すように、既述のＥＥＡ，ＥＶＡまたはＳＢＳからなる粉粒状又はペレット状熱溶融接着剤６をおおよそ０．５〜２．０ｋｇ／ｍ２　、好ましくは１．０ｋｇ／ｍ２　程度に散布する。
【００２１】
しかる後、上記粉粒状又はペレット状熱溶融接着剤６上に加熱アスファルト舗装体５を舗設することにより、熱溶融接着剤６を加熱アスファルト舗装体５の熱で溶融流動させて一次接着層４Ａとアスファルト舗装体５の間に全面が均一な厚みの二次接着層４Ｂが形成されることになる。ここで、一次接着層Ａを形成するウレタン系樹脂接着剤にはブタジエン変性ポリオールが含有されているので、ＥＥＡ，ＥＶＡ，ＳＢＳといった低コストで防水性に優れた材料の粉粒状又はペレット状熱溶融接着剤６を用いたとしても、これら一次及び二次の接着層４Ａ，４Ｂを互いに強力に接着させて両層４Ａ，４Ｂ間に大なる接着強度が得られ、舗装体として使用する時、引張負荷やせん断負荷あるいはそれらの合成負荷が繰り返し加わったとしても一次と二次の接着層４Ａ，４Ｂ間に膨れや剥がれが発生することがなく、非常に優れた防水性能を確保することができる。
【００２２】
このように強力に接着された二次接着層４Ｂと一次接着層４Ａからなる舗装接着層４を介してアスファルト表層舗装体５と防水層３とが相互に接着されて図１に示すような床版の防水舗装構造が施工される。
【００２３】
上記のように施工される床版の防水舗装構造においては、湿潤面接着層２の形成、２液混合可撓性速硬化型液状樹脂の塗布による防水層３の形成、熱溶融接着膜６の散布及び加熱アスファルト舗装体５の舗設といった一連の防水舗装工程を連続的に行うことによって、所定の防水舗装を非常に効率よく施工することができる。
【００２４】
しかも、施工後は、湿潤面接着層２上に防水層３、一次接着層４Ａ及び二次接着層４Ｂからなる舗装接着層４という二層の防水構造が存在している上に、全面に亘って均一かつ強力な接着強度が得られ非常に優れた防水性能が維持されているるとともに、衝撃荷重や繰り返し応力を受けても防水層の損傷や破壊を防止し得るだけの強度特性も得られ、これらの相乗により橋梁等の床版の供用耐久性を長期維持することができる。
【００２５】
図６は本発明の請求項３，４に係る床版の防水舗装施工法により完工された請求項７に係る床版の防水舗装構造を示す要部の縦断面図であり、橋梁等の鉄筋入りコンクリート製又は鋼製の床版１上には、０．０５〜１ｍｍ、好ましくは０．１〜０．５ｍｍ厚さの湿潤面接着層２が施されており、この湿潤接着層２上に、既述したようなブタジエン変性ポリオールが含有された２液混合可撓性速硬化型のウレタン樹脂若しくはウレア樹脂又はウレアウレタン樹脂を塗布して０．５〜５ｍｍ、好ましくは１．５〜３．５ｍｍ厚さの一次防水層７が形成されており、この一次防水層７上に、粉粒状又はペレット状の熱溶融接着剤の溶融流動により形成される二次防水接着層８が０．５〜２ｍｍ、好ましくは１〜１．５ｍｍ厚さで形成され、この二次防水接着層８上に加熱アスファルト舗装体５を舗設することで、該加熱アスファルト舗装体５と一次防水層７とが二次防水接着層８により接着されている。
【００２６】
次に、上記構成を持つ床版の防水舗装構造の施工法について工程順に詳しく説明する。
床版１上に、図７に示すように、既述した常温硬化型液状樹脂を、０．０５〜０．３ｋｇ／ｍ２　、好ましくは０．１〜０．２ｋｇ／ｍ２　塗布して上記湿潤面接着層２を床版１上に形成する。
その湿潤面接着層２が硬化する３０分位の養生時間経過後に、該湿潤面接着層２上に、図８に示すように、既述したようなブタジエン変性ポリオールが含有された２液混合可撓性速硬化型のウレタン樹脂若しくはウレア樹脂又はウレアウレタン樹脂を０．５〜５．０ｋｇ／ｍ２　、好ましくは１．５〜３．５ｋｇ／ｍ２　塗布又はスプレーして上記一次防水層７を形成する。
【００２７】
しかる後、直ちに、該一次防水層７上に、図９に示すように、既述のＥＥＡ，ＥＶＡ又はＳＢＳからなる粉粒状又はペレット状熱溶融接着剤６をおおよそ０．５〜２．０ｋｇ／ｍ２　、好ましくは１．０ｋｇ／ｍ２　程度に散布し、続いて、この粉粒状又はペレット状熱溶融接着剤６上に加熱アスファルト舗装体５を舗設することにより、熱溶融接着剤６を加熱アスファルト舗装体５の熱で溶融流動させて一次防水層７とアスファルト舗装体５の間に全面が均一な厚みの二次防水接着層８が形成されることになる。ここで、一次防水層７を形成するウレタン樹脂若しくはウレア樹脂又はウレアウレタン樹脂にはブタジエン変性ポリオールが含有されているので、ＥＥＡ，ＥＶＡ，ＳＢＳといった低コストで防水性に優れた材料の粉粒状又はペレット状熱溶融接着剤６を用いたとしても、これら一次防水層７と二次防水接着層８を互いに強力に接着させて両層７，８間に大なる接着強度が得られ、舗装体として使用する時、引張負荷やせん断負荷あるいはそれらの合成負荷が繰り返し加わったとしても一次防水層７と二次防水接着層８間に膨れや剥がれが発生することがなくなり、非常に優れた防水性能を確保することができる。
【００２８】
このように強力に接着された一次防水層７と二次防水接着層８を介してアスファルト舗装体５と湿潤面接着層２とが相互に接着されて図１に示すような床版の防水舗装構造が施工される。
【００２９】
上記のように施工される床版の防水舗装構造においては、湿潤面接着層２の形成、２液混合可撓性速硬化型樹脂の塗布による一次防水層７の形成、熱溶融接着膜６の散布及び加熱アスファルト舗装体５の舗設といった一連の防水舗装工程を連続的に行うことによって、所定の防水舗装を非常に効率よく施工することができる。
【００３０】
しかも、施工後は、湿潤面接着層２上に一次防水層７及び二次防水接着層８という二層の防水構造が存在している上に、全面に亘って均一かつ強力な接着強度が得られ非常に優れた防水性能が維持されているるとともに、衝撃荷重や繰り返し応力を受けても防水層の破壊を防止し得るだけの強度特性も得られ、これらの相乗により橋梁等の床版の供用耐久性を長期維持することができる。
【００３１】
【発明の効果】
以上要するに、請求項１及び６に係る発明において一次接着層を形成するウレタン系樹脂接着剤として、また、請求項３及び７に係る発明において一次防水層を形成するウレタン樹脂若しくはウレア樹脂又はウレアウレタン樹脂として、それぞれブタジエン変性ポリオールを含有したものを使用することによって、この一次接着層や一次防水層上に散布されアスファルト舗装体の熱で溶融流動されて二次接着層や二次防水接着層を形成するための粉粒状又はペレット状の熱溶融接着剤として、繰り返し衝撃性に優れている他に材料コストが安く、かつ、接着性と防水性に優れたＥＥＡ，ＥＶＡ，ＳＢＳの中から選択されたものを使用したとしても、溶融流動により形成された二次接着層や二次防水接着層を一次接着層や一次防水層に強力に接着させて上下両層の接着強度を非常に大きくすることができ、舗装体として使用する時に繰り返し加わる引張負荷やせん断負荷あるいはそれらの合成負荷によって一次と二次の層間に膨れや剥がれが発生することを確実に防止し初期の優れた防水性能を長期に亘って安定よく維持できる。したがって、施工性に優れ、かつ、材料コストも低くして施工費全体をできるだけ軽減しつつ、防水性能の信頼性向上と耐衝撃性能とが相俟って防水舗装床版の供用耐久性を顕著に増大することができるという効果を奏する。
【図面の簡単な説明】
【図１】本発明の請求項１，２に係る床版の防水舗装施工法により完工された請求項６に係る床版の防水舗装構造を示す要部の縦断面図である。
【図２】本発明の請求項１，２に係る床版の防水舗装施工法の第一工程を示す要部の拡大縦断面図である。
【図３】同上防水舗装施工法の第二工程を示す要部の拡大縦断面図である。
【図４】同上防水舗装施工法の第三工程を示す要部の拡大縦断面図である。
【図５】同上防水舗装施工法の第四工程を示す要部の拡大縦断面図である。
【図６】本発明の請求項３，４に係る床版の防水舗装施工法により完工された請求項７に係る床版の防水舗装構造を示す要部の縦断面図である。
【図７】本発明の請求項３，４に係る床版の防水舗装施工法の第一工程を示す要部の拡大縦断面図である。
【図８】同上防水舗装施工法の第二工程を示す要部の拡大縦断面図である。
【図９】同上防水舗装施工法の第三工程を示す要部の拡大縦断面図である。
【符号の説明】
１　床版
２　湿潤面接着層
３　防水層
４Ａ　一次接着層
４Ｂ　二次接着層
５　加熱アスファルト舗装体
６　粉粒状又はペレット状の熱溶融接着剤
７　一次防水層
８　二次防水接着層
【図１】
2004092374.tif 000003
【図２】
2004092374.tif 000004
【図３】
2004092374.tif 000005
【図４】
2004092374.tif 000006
【図５】
2004092374.tif 000007
【図６】
2004092374.tif 000008
【図７】
2004092374.tif 000009
【図８】
2004092374.tif 000010
【図９】
2004092374.tif 000011